СЫРЬЕВАЯ СМЕСЬ ДЛЯ ИЗГОТОВЛЕНИЯ СИЛИКАТНОГО КИРПИЧА
CRUDE MIXTURE FOR MAKING SILICA BRICK

Изобретение относится к производству строительных материалов.
Известна сырьевая смесь для изготовления силикатного кирпича, содержащая, мас.%: кварцевый песок 50-62; молотую негашеную известь 8-10; стекло (обсидиан) 30-40 [1].
Задача изобретения состоит в повышении морозостойкости силикатного кирпича.
Технический результат достигается тем, что сырьевая смесь для изготовления силикатного кирпича, включающая кварцевый песок, молотую негашеную известь, молотое стекло, в качестве стекла содержит молотое и просеянное через сетку №014 кварцевое стекло, причем компоненты находятся при следующем соотношении, мас.%: кварцевый песок 59-60; молотая негашеная известь 11-12; молотое и просеянное через сетку №014 кварцевое стекло 28-29.
В таблице приведены составы сырьевой смеси для изготовления силикатного кирпича.
Компоненты
Содержание, мас.%
состав №1
состав №2
Кварцевый песок
60
59
Молотая негашеная известь
29
29
Молотое и просеянное через сетку №014 кварцевое стекло
11
12
Морозостойкость, циклы
200-220
200-220
Молотое и просеянное через сетку №014 кварцевое стекло смешивают с кварцевым песком, молотой негашеной известью, затем добавляют воду, вновь перемешивают и выдерживают до полного гашения извести. Из полученной смеси прессуют кирпич, который подвергают автоклавной обработке в атмосфере насыщенного пара при давлении 0,9-1,1 МПа и температуре 175-180°С в течение 6 ч.
Источники информации
1. RU 2353598 C1, 2009.